(57)【特許請求の範囲】
【請求項１】
少なくとも基材層からなる外層と熱融着層からなるシーラント層とを積層する積層フィルムを袋状にヒートシールして形成されたパウチの製造方法において、下記の（１）〜（５）の工程からなることを特徴とするパウチの製造方法；
（１）少なくとも基材層からなる外層と熱融着層からなるシーラント層とを積層する積層フィルムの熱プレス成形を付与する部位を加熱する工程、
（２）前記の加熱された積層フィルムを搬送する工程、
（３）雄型と雌型の金型を配置し、前記の積層フィルムの熱プレス成形を付与する部位を前記の雄型と前記の雌型の間に挿入し、前記の雄型及び前記の雌型の少なくとも一方に付設される弾性体によって熱プレス成形を付与する部位の周辺を保持すると共に、前記の熱プレス成形を付与する部位を前記の雄型と前記の雌型を嵌合して停止する位置に保持した状態で熱プレス成形する工程、
（４）前記の雄型と前記の雌型を離反して熱プレス成形した部位を取り出す工程、
（５）前記の熱プレス成形部を設けた積層フィルムを用いて、前記のシーラント層同士を対向させて重ね合わせ、前記の積層フィルムの周辺部をヒートシールしてパウチを形成する工程。
【請求項２】
前記の弾性体が、少なくともバネから構成されていることを特徴とする請求項１記載のパウチの製造方法。
【請求項３】
前記の積層フィルムの総厚みが、５０μｍ〜２２０μｍであり、かつ、熱プレス成形部の深さが、１ｍｍ〜８ｍｍに形成されていることを特徴とする請求項１〜２記載のパウチの製造方法。
【発明の詳細な説明】
【技術分野】
【０００１】
本発明は、パウチの製造方法に関する。
更に詳しくは、注出路を形成するための熱プレス成形部のあるパウチの製造方法であって、被加工材として、厚み、５０μｍ〜２２０μｍのフィルムを対象とし、熱プレス成形部の周辺に皺が発生せず、パウチに予め印刷した印刷絵柄を損傷することなく、外観上優れると共に、生産性に優れるパウチの製造方法に関する。
【背景技術】
【０００２】
従来より、液状などの流動性を有する内容物を密封包装するパウチの１つとしては、例えば、開封時に内容物を外にこぼすことなく取り出せるように、プラスチック成形物などによる別体の注出口をパウチ上部の一部に熱接着して取り付けた構成からなるパウチが用いられている。
【０００３】
しかし、上記のプラスチック成形物による別体の注出口をパウチ上部の一部に取り付けた構成からなるパウチは、製造工程が増え、注出口自体にも費用がかかり、また、注出口を取り付けたパウチは、厚さが増すため、保管や運搬の費用も割高となり、また、内容物の充填の際にも、例えば充填機のフィーダー部への空パウチの積み込み数が大幅に減少するため、オペレーターが頻繁に空パウチの供給を行う必要が生じるなど、全体としてコストアップし工程及び作業の煩雑さが増す等の問題がある。
【０００４】
また、このような問題を解決するために、パウチ上部のコーナー部に一部幅を狭くした注出口部を設け、前記注出口部近傍の少なくとも一方の壁面フィルムに熱プレス成形部のあるパウチが提案されている（例えば、特許文献１参照）。
【特許文献１】特開平１１−３４９０１２号公報
【発明の開示】
【発明が解決しようとする課題】
【０００５】
しかし、この成形は、図４（ａ）又は図４（ｂ）に示すように、雄型と雌型から構成される金型を用い、更に、弾性体としてウレタン樹脂製のゴムを固定して用いた方法であるため、深さ３ｍｍ〜８ｍｍの熱プレス成形部のあるパウチを成形する際、熱プレス成形速度に追随できず、熱プレス成形部の周辺部に図５に示すような皺を発生してしまい、外観上問題があった。
そこで、本発明の課題は、熱プレス成形部の周辺部に皺を発生せずに、熱プレス成形部を従来と比べて深く熱プレス成形し、皺を発生せず、パウチの注出口部から内容物をスムーズに取り出すことを可能とし、外観上優れるパウチの製造方法を提供することである。
【課題を解決するための手段】
【０００６】
本発明に係るパウチの製造方法は、上記課題を解決するものであり、下記の（１）〜（５）の工程からなることを特徴とするものである。
（１）少なくとも基材層からなる外層と熱融着層からなるシーラント層とを積層する積層フィルムの熱プレス成形を付与する部位を加熱する工程、
（２）前記の加熱された積層フィルムを搬送する工程、
（３）雄型と雌型の金型を配置し、前記の積層フィルムの熱プレス成形を付与する部位を前記の雄型と前記の雌型の間に挿入し、前記の雄型及び前記の雌型の少なくとも一方に付設される弾性体によって熱プレス成形を付与する部位の周辺を保持すると共に、前記の熱プレス成形を付与する部位を前記の雄型と前記の雌型を嵌合して停止する位置に保持した状態で熱プレス成形する工程、
（４）前記の雄型と前記の雌型を離反して熱プレス成形した部位を取り出す工程、
（５）前記の熱プレス成形部を設けた積層フィルムを用いて、前記のシーラント層同士を対向させて重ね合わせ、前記の積層フィルムの周辺部をヒートシールしてパウチを形成する工程。
【０００７】
また、本発明に係るパウチの製造方法において、前記の弾性体が、少なくともバネから構成されていることを特徴とするパウチの製造方法に関する。
【０００８】
また、本発明に係るパウチの製造方法において、前記の積層フィルムの総厚みが、５０μｍ〜２２０μｍであり、かつ、熱プレス成形部の深さが、１ｍｍ〜８ｍｍに形成されていることを特徴とするパウチの製造方法に関する。
【発明の効果】
【０００９】
上述した本発明に係るパウチの製造方法を採用することによって、熱プレス成形部の周辺に皺を発生せず、パウチに予め印刷した印刷絵柄を損傷することなく、熱プレス成形可能であり、外観上優れるパウチを提供することができる。
また、上記において、前記の弾性体は、少なくともバネから構成されると、弾性体がゴムである場合よりも、耐久性に優れ、機械を停止させて弾性体を交換する作業時間が不要であり、作業負荷を軽減すると共に、生産性に優れた製造方法を提供できる。
更に、前記の弾性体を構成するバネのバネ定数を替えれば、型の離反方向に付勢する速度、反発力をコントロールすることが可能である。更に、前記の雄型及び前記の雌型のいずれにも弾性体を付設することによって、いずれか一方に弾性体を付設するよりも、熱プレス成形後、雄型及び雌型から熱プレス成形部がより型離れしやすくなり、生産性に優れた製造方法をも提供できる。
また、この製造方法により得たれたパウチによれば、従来と比べて、深く成形可能であるため、注出口部から内容物をスムーズに取り出すことができる。
【発明を実施するための最良の形態】
【００１０】
以下、図面を参照しながら本発明について、実施の形態を詳述する。
図１は、本発明に係るパウチの第１実施例の構成を示す正面図であり、図２は、図１に示したパウチの壁面フィルムに設けた熱プレス成形部の幅方向の断面形状の一例を示す拡大断面図であり、（イ）一方（前面）の壁面フィルムのみに熱プレス成形部を設けた場合のＡ−Ａ線における拡大断面図、（ロ）一方（前面）の壁面フィルムのみに熱プレス成形部を設けた場合のＢ−Ｂ線における拡大断面図、（ハ）前後両面の壁面フィルムに、対称形に熱プレス成形部を設けた場合のＡ−Ａ線における拡大断面図、（ニ）前後両面の壁面フィルムに、対称形に熱プレス成形部を設けた場合のＢ−Ｂ線における拡大断面図であり、（ホ）前後両面の壁面フィルムに、対称形に多段形状の熱プレス成形部を設けた場合のＡ−Ａ線における拡大断面図である。
また、図３は、製袋前の積層フィルムに熱プレス成形部を成形する方法を説明する概念図である。
【００１１】
図１に示すように、本発明に係るパウチ１００は、少なくとも片面がシーラント層から構成される積層フィルムを用いて、２枚の壁面フィルム５と１枚の底材とから構成され、前記のシーラント層を内側にして対向する前後の壁面フィルム５の下側に、シーラント層が外側になるように折り返して、壁面フィルム５の内側に逆Ｖ字型の折り返し部を有する底材を挿入してガセット部を形成し、この底材の両側下端近傍に、半円形状などの切り欠き部を設け、船底形の底部ヒートシール部でヒートシールすると共に、前後２面の壁面フィルム５の両側端縁部を胴部ヒートシール部でヒートシールして、上端部を残して内容物の充填口とするパウチに製袋された包装袋である。
前記構成において、パウチ本体の形状は、特に限定されず、例えば、三方シール形式、四方シール形式等の平パウチ、あるいはガゼット型パウチでもよい。
スタンディングパウチ形式のパウチの場合、自立性を備え、取り扱い易く、外観にも優れている点で好ましい。
上記において、パウチ１００の上部のコーナー部に、狭い幅の注出口部６が、両側のヒートシール部により形成されると共に、その両側が切り欠き部７ａ、７ｂで切り欠かれ、首状に突出した形状に形成された構成を採ることにより、パウチに充填された内容物を取り出す際、注出口部６の先端部を切り取って開封し、注出口部６を例えばボトルの口部に差し込み、または、注出口部６の側部の切り欠き部７ａをボトルの口部にあてがいながら内容物を注出することができるので、注出中、注出口部６がボトルの口部に安定して固定され、安全に内容物を取り出すことができる。
【００１２】
本発明のパウチ１００においては、注出口部の少なくとも一方側の積層フィルムに、上記開封用切れ目線１１で切断した際に形成される注出口部から内容物を取り出しやすくさせるための熱プレス成形部が形成されているものである。
このように注出口部６の少なくとも一方の積層フィルムに熱プレス成形部を設けることにより、切断部の開封用切れ目線１１を切断し、内容物を他の容器に取り出す場合に、注出口部が閉塞せず、内容物をスムーズに取り出すことができるので好ましい。
【００１３】
また、この熱プレス成形部Ｓは、注出口部６のみに形成することができるが、注出口部から内容物が密封包装されて収納される収納部に伸びていることが好ましい。
このように、熱プレス成形部Ｓが注出口部６から収納部に伸びていることにより、開封後、内容物がこの熱プレス成形部Ｓに沿ってスムーズに注出口部に流動させることができ、最後まで安全かつ容易に内容物を取り出すことができる。
また、この熱プレス成形部Ｓの断面形状は、特に限定されるものではないが、圧縮に対する抵抗力が強く、保形性に優れている点等から台形であることが好ましい。
また、前記の熱プレス成形部Ｓは、高さの異なる段を有する形状としてもよい。この構成を採ることにより、熱プレス成形部Ｓの圧縮に対する抵抗力、復元力が増加し、その保形性が一層向上する。
【００１４】
また、図１に示すように、本発明に係るパウチ１００において、上記の熱プレス成形部Ｓは、当該パウチの少なくとも一方の壁面フィルム５に、注出口部６からパウチの幅方向の中心線を超えるまでの上部では、斜め下方に向かい、そこから先の中間部で曲線状に下方に曲がり、下部では垂直に下がる形状の熱プレス成形部Ｓが、注出口部ではその幅と高さが大きく、斜め下方に向かって徐々に幅と高さが小さくなり、曲線状の中間部から下では幅と高さが一定となるように設けることができる。
上記のような構成を採ることにより、パウチの壁面フィルムに設けた熱プレス成形部Ｓは、その上部、即ち、注出口部６の近辺では、主に注出路の確保とその保形性を向上させることが可能であり、中間部から下部にかけては、内容物を注出口部にスムーズに流動させる誘導部の作用効果を有するものである。
また、このような熱プレス成形部Ｓは、パウチの一方の壁面フィルム５のみに設けてもよいが、両面の壁面フィルム５に対称形に設けることにより、注出口部６の先端部を切り取って開封するだけで、両面の熱プレス成形部Ｓにより、注出路が保形性のよい状態で形成できる。
【００１５】
図３は、製袋前の積層フィルム２０に熱プレス成形部Ｓを設ける方法を説明する概念図である。
本発明に係るパウチの熱プレス成形部Ｓは、図３に示すように、パウチを形成する積層フィルムに対し、熱プレス成形法により設けることができる。
熱プレス成形法は、細かいパターンの再現性およびその生産性に優れる点で好ましい。
パウチ等を形成する積層フィルム２０に対し、熱プレス成形部Ｓを設ける方法としては、まず、積層フィルム２０の熱プレス成形する部位をヒーター１９で加熱後または加熱と同時に、積層フィルム２０を雄型１３と雌型１４の間に挿入し、雄型１３及び雌型１４に付設される弾性体２１によって熱プレス成形部を設ける部位の周辺を保持すると共に、前記の熱プレス成形する部位を雄型１３と雌型１４で嵌合後、両型を離反して、熱プレス成形部Ｓを取り出すことによって、熱プレス成形部Ｓを設けた積層フィルムを製造することができる。
【００１６】
本発明において、図３に示すように、熱プレス成形機には、昇降手段により対向して近接、離反する雄型１３と雌型１４とを備えていることが必要である。
雌型１４が、被加工材である積層フィルム２０を雄型１３と相対向する受け面となり、雄型１３と雌型１４とを嵌合可能に構成されている。雄型１３と雌型１４とを嵌合した状態で、熱プレス成形することにより、被加工材である積層フィルムに熱プレス成形部を設けることができる。
上記の昇降手段としては、例えば、加圧用シリンダを使用することが可能であり、具体的には、空気圧または油圧により昇降させることができる。
【００１７】
本発明において、雄型１３と雌型１４には、少なくとも一方に弾性体２１を設けることが必要であり、弾性体２１としては、熱プレス成形する際、少なくとも雄型１３と雌型１４とが嵌合する位置まで縮む弾性を有する弾性体であることが必要であり、具体的に、例えば、各種のバネを使用することができる。
中でも弾性体として金属製のバネを使用することが、ゴムの場合と比較して、深く成形することが可能であるので好ましく、また、金属製のバネは、耐久性に優れるため、長時間使用しても劣化しにくく、機械を停止させて弾性体の部分を交換する作業時間が不要となるため、作業負荷を軽減することができる点で好ましい。さらには、積層フィルムを熱プレス成形後、熱プレス成形部が雄型１３または雌型１４に引っ掛かることなく、型離れしやすくなるため、成形速度を向上させることが可能であり、生産性が向上するという利点を奏する。
更に、上記において、雄型１３と雌型１４のいずれにも弾性体２１を設けることにより、積層フィルムが、より型離れしやすくなるため望ましい。
また、弾性体としてコイルスプリングを使用することが、バネ定数を替えて、型の離反方向に付勢する速度、反発力をコントロールすることが可能であるという点で好ましい。
上記において、更に、雄型１３側のバネ定数が、前記の雌型１４側のバネ定数より大きいことが好ましい。このことによって、雄型１３の弾性体の押圧によって撓んだ雌型１４の弾性体が、熱プレス成形後に雄型１３が離反する動作に伴いフィルムを押し上げるため、熱プレス成形部Ｓが雄型１３および雌型１４に引っ掛からず脱着しやすいため、生産性に優れる。
これに対して、ゴム２２は、圧縮された状態で、始めは比較的容易に撓むものの、一定の限度を過ぎると撓みにくくなる性質があり、また、ゴムに圧をかける際、ゴム自体が撓んでしまい、フィルムに一定の圧力を伝えることができず、フィルムの押さえが効き難くなるため、本発明において、雄型１３および雌型１４に設ける弾性体としてゴム２２を使用すると、深く成形することができず、好ましくない。
また、本発明において、雄型１３および雌型１４に設ける弾性体としてゴム２２を使用して深く成形するために、例えば、高圧をかける等の加工条件に変更しても、ゴム２２が、短期間でへたってしまい、ゴムの交換頻度が高くなり、作業性、コストの点で好ましくない。
本発明において、図３（ａ）に示すように、バネ１６に金属製の押圧用部材１５を付設することにより、熱プレス成形する部位の周辺の積層フィルム２０を押圧用部材１５で軽く押えた状態で、雄型１３と雌型１４とを嵌合させることが可能となり、熱プレス成形部Ｓの周辺に皺の発生を抑えることができる点で好ましい。
これに対し、図４（ｂ）に示すように、ゴム２２の場合は、熱プレス成形する部位の周辺の積層フィルム２０を押えることなく、雄型１３の進入により、積層フィルム２０を雌型１４に押し込みながら雄型１３と雌型１４とを嵌合させるため、熱プレス成形部Ｓの周辺に皺を発生してしまうので好ましくない。
前記の押圧用部材１５の形状は、雄型１３の雌型１４への進入を妨げなければ、特に限定されず、例えば、板状、筒状であってもよい。
特に、雄型１３側のバネに設けた押圧用部材１５が、板状であることが、熱プレス成形部の周辺を均一に軽く保持しながら、雄型１３と雌型１４間で、加熱、嵌合することが可能となるので、好ましく、このことによって、熱プレス成形部の周辺に皺が発生することを防止可能であるという利点を奏する。
上記において、図３に示すように、雄型１３側の弾性体２１に付設する押圧用部材１５が、雄型１３の凸部より突出していることによって、押圧用部材１５が、熱プレス成形を付与する部位の周辺を保持することができるので、熱プレス成形部Ｓの周辺に皺を発生することを防ぐことが可能であるため、より好ましい。
また、押圧用部材１５は、例えば、ＳＵＳ等の金属板から構成されることが好ましく、このことによって、ゴムからなる弾性体の場合と比較して、耐磨耗性に優れ、劣化しにくく、長時間使用可能であるという利点を奏する。これに加えて、金属板からフィルムが離れ易いように金属板のフィルム側表面にテフロン（商標名）テープを貼付したり、フィルム表面を金属板で傷つけないために薄いゴムシートを貼付する工夫をすることがより好ましい。
その結果として、得られた熱プレス成形部Ｓのある積層フィルム２０を用いて、ヒートシールして製袋されたパウチは、外観上優れ、注出口部から内容物をスムーズに注出することができるという利点を奏する。
【００１８】
前記壁面フィルムに設けられる熱プレス成形部Ｓの高さは、特に限定するものではないが、その注出口部においては、最高部で１〜８ｍｍ程度まで形成することができる。このため、壁面フィルムの両面に熱プレス成形部Ｓを設けた場合、注出口部の高さは、最高部で、上記の２倍の２〜１６ｍｍ程度まで形成することができる。
最高部の高さが１ｍｍ未満の場合は、内容物が取り出しにくくなり、また、８ｍｍを超える高さは、その必要性がなく、熱プレス成形自体が難しくなると同時に、注出口部が嵩張るようになり、空袋の取り扱い性、充填シール機におけるスタッキング適性などが低下するため好ましくない。
熱プレス成形部Ｓの注出口部以外の部分の高さは、例えば注出口部６から斜め下方に向かって幅が徐々に先細りとなる中間部で傾斜を付けて、１．８〜０．５ｍｍ程度まで低くすることができる。
さらに、熱プレス成形部Ｓの注出口部における幅は、内容物を取り出すことができる幅であれば特に限定されるものではないが、通常３ｍｍ〜２０ｍｍ程度である。
【００１９】
そして、パウチ１００の壁面フィルム５には、熱プレス成形部Ｓが、図に示すように注出口部６からパウチの幅方向の中心線を超えるまでの上部では斜め下方に向かい、そこから先の中間部で曲線状に下方に曲がり、下部では垂直に下がる形状で、注出口部６（Ｓ１）ではその幅と高さが大きく、斜め下方に向かって徐々に幅と高さが小さくなり、曲線状の中間部（Ｓ２）から下の下部（Ｓ３）では幅と高さが一定となるように設けて構成されている。
このような熱プレス成形部Ｓは、前後両面の壁面フィルム５のうち、一方の壁面フィルム５のみに設けてもよいが、両面の壁面フィルム５に、対称形に設けることができる。
【００２０】
また、このような熱プレス成形部Ｓは、圧縮に対する抵抗性、或いは復元性に優れることが好ましく、そのためには、熱プレス成形部Ｓの幅方向の断面形状を、例えば図２に示すように設けることができる。
即ち、図２の（イ）は、先に説明したように図１に示したパウチ１００の壁面フィルム５の一方、例えば前面の壁面フィルム５のみに熱プレス成形部Ｓを設けた場合のＡ−Ａ線における拡大断面図であり、熱プレス成形部Ｓは、上部に幅が２ｍｍ程度の水平面を有し、その両側に肩下がりの傾斜面を有し、更にその下に略垂直な立ち上がり部を有する形状である。
【００２１】
このような形状を採った場合、熱プレス成形部Ｓは、リブ効果を奏するため、圧縮に対する抵抗性、復元性が向上するものである。
また、図２の（ロ）は、同様にＢ−Ｂ線における拡大断面図であり、前記（イ）の場合よりも、その幅ｗと高さｈが小さくなっているが、上面の幅は、前記（イ）の場合と同様、２ｍｍ程度が好ましく、全体の幅（立ち上がり部の幅）ｗは３〜４ｍｍ程度が好ましい。
【００２２】
このような熱プレス成形部Ｓの高さｈは、先に説明した通りであり、例えば、図２の（イ）（Ａ−Ａ線部）では２〜５ｍｍ、（ロ）（Ｂ−Ｂ線部）では１．８〜１．０ｍｍが適当である。尚、このような熱プレス成形部Ｓを、前後両面の壁面フィルム５に対称形に設けた場合は、そのＡ−Ａ線の断面が図２の（ハ）に示すような形状となり、Ｂ−Ｂ線の断面が図２の（ニ）に示すような形状となる。
開封されたパウチ１００は、その壁面フィルム５に、注出口部６からパウチ１００の略中心部を通り、注出口部６と反対側のパウチ下部にかけて、前述のような熱プレス成形部Ｓ（Ｓ１、Ｓ２、Ｓ３）が設けられているので、パウチ１００を平面上に置くだけで、注出口部６が熱プレス成形部Ｓ1 により、保形性のよい状態で内容物を取り出しやすくし、また、熱プレス成形部Ｓ1 から中間部の熱プレス成形部Ｓ２ 、更には、下部の熱プレス成形部Ｓ3 が、内容物の容積と重量で外折れし、パウチ１００が外側に広げられた状態となっているため、内容物の注出口部への流動、および注出口部からの注出がスムーズに行われるようになる。そして、下部の熱プレス成形部Ｓ３は、垂直に設けられており、リブ効果を有するため、パウチ１００の自立性、形態安定性が向上する。
従って、パウチ１００の胴部を手で支えて、開封された注出口部６から内容物を取り出すことができるため、粘度の高い内容物でも注出口部が途中で閉じるようなこともなく、最後まで安全且つ容易に取り出すことができる。
【００２３】
本発明に係るパウチ１００において、注出口部６の先端部近傍には、切り欠き部７ｂのトリミングの際、摘み部８と、Ｖ字形のノッチ９とが同時に設けられている。
なお、前記の摘み部８とノッチ９は、切り欠き部７ａ側に設けてもよく、また、注出口部６の両側に設けることもできる。また、前記のノッチの形状は、特に限定されず、具体的に一字形やＶ字形の形状のノッチを使用することができる。
このことによって、注出口部を開封する際、摘み部を指で摘んで注出口部の先端部を開封用切れ目線により切り取り、開封することができるので、開封の操作を一層容易に行えるようになる。
【００２４】
本発明に係るパウチ１００において、ノッチ９につながる切り取り線の位置には、切り取りを容易にし、かつ、その方向性を安定化させるための開封用切れ目線１１を設けることができる。
本発明において、この開封用切れ目線１１は、積層体を貫通することなく設けられていればよいのであるが、好ましくは通常外層に配置される強度に優れた樹脂フィルムに形成されることが好ましい。これは、開封に際して切断する場合、この強度に優れた樹脂フィルムの切断が一番困難であるためであり、このフィルムに開封用切れ目線１１を形成することにより、容易に切断開封することが可能となるからである。
また、外層に配置された強度に優れた樹脂フィルムのみに開封用切れ目線１１を設けることにより、内側のヒートシール性を有する樹脂フィルム等の他のフィルムにより内容物の密封性を維持できるからである。
【００２５】
このような開封用切れ目線１１を形成する方法としては、ニードルパンチ法やエンボスロール法等、用いられている種々の方法を用いることができる。
本発明においては、レーザー加工により形成されることが好ましい。
レーザー照射により切れ目を形成することによって、容易に所望の形状で切れ目を形成可能であり、切れ目形成時に削り屑を発生しないため、衛生性にも優れる。
このようなレーザー加工に用いられるレーザーの種類としては、エキシマレーザー、ＹＡＧレーザー、半導体レーザー、Ｈｅ−Ｎｅレーザー、炭酸ガスレーザー等を挙げることができる。
【００２６】
このようなレーザー加工による方法が好ましいのは、レーザー加工によれば、容易にかつ正確に開封用切れ目線を形成することができるからである。
また、レーザー光を選択することにより、容易に一方の層にのみ開封用切れ目線を形成することができる点からもレーザー加工により開封用切れ目線を形成することが好ましい。
【００２７】
すなわち、例えば炭酸ガスレーザーを用い、炭酸ガスレーザー光の波長を１０．６ミクロンとした場合、このレーザー光はナイロンフィルムに選択的に吸収され、線状低密度ポリエチレンまたはエチレン‐酢酸ビニル共重合体を主体とするフィルムではほとんど透過されてしまう。したがって、例えばヒートシール性を有する樹脂フィルムとして線状低密度ポリエチレンまたはエチレン‐酢酸ビニル共重合体を主体とするフィルムを用い、外層として強度に優れた樹脂フィルムである二軸延伸ナイロンフィルムを用いて積層体とし、これに上記１０．６ミクロンの波長の炭酸ガスレーザーを用いてレーザー加工を行えば、上記二軸延伸ナイロンフィルムのみに開封用切れ目線を形成することが可能である。
【００２８】
このように、本発明においては、開封用切れ目線１１を形成するに際しては、レーザー加工を用いて形成することが好ましく、中でも炭酸ガスレーザーを用いて加工することが特に好ましく、さらに好ましくは波長が１０．６ミクロンである炭酸ガスレーザー光を用いて加工を行うことである。
【００２９】
レーザー光を用いて開封用切れ目線１１を形成する場合、注出口部においてのみ加工する必要があり、この注出口部が斜め上方に向く形状で、さらに複数本のレーザー加工が必要な場合があることから、レーザー光を走査させて加工することが好ましい。このレーザー光の走査については、複数のミラーにレーザー光を照射してその光路を調整するものであり、ミラーは外部制御により駆動し、レーザー光はＸＹ軸方向に任意に走査されるガルバノスキャニングモジュールを用いることにより行うことが好ましい。
【００３０】
レーザー光の走査に際しては、レーザーの出力、および加工速度（走査速度）は任意に設定することができる。また、走査時にレーザー光の焦点はパウチの表面上に保持されるように調整される。
なお、後述するように積層体に熱プレス成形部が設けられた場合は、この熱プレス成形部に対しては焦点調整がなされない。したがって、熱プレス成形部を設ける場合は、焦点距離の長い集光レンズを用いることが好ましい。
注出口部の先端部近傍に形成される開封用切れ目線は、注出口部の開封位置に後述する熱プレス成形部が設けられている場合、引き裂きの方向性が不安定になり易いため、上記のように開封用切れ目線を組み合わせて用いることが好ましい。
【００３１】
本発明において、当該開封用切れ目線（ハーフカット線）１１としては、引き裂き方向がずれた場合を想定して、単数でなく、複数本の切れ目を平行に設けることが好ましい。
このことによって、手指で開封する際に、引き裂き方向と、切れ目（ハーフカット線）方向とのずれが多少生じても、大きくずれることなく、切れ目（ハーフカット線）方向に沿って、スムーズで確実に手指による引き裂きを誘導することが可能である。
本発明に係るハーフカット線１１において、上記の平行な複数の直線状または破線状の切れ目１０ａは、具体的に、０．７ｍｍ〜３．０ｍｍ程度の間隔で設けることが好ましい。
上記の間隔が、３．０ｍｍを超えると、スムーズで確実に手指による引き裂きを誘導する効果が得られないため、好ましくなく、０．７ｍｍ未満であると、レーザー加工により交差してしまう恐れがあるため、好ましくない。
【００３２】
以下に本発明のパウチの製造に用いるフィルム、およびパウチの製造方法など実施の形態について説明する。本発明のパウチの製造に用いるフィルムは、主にプラスチックを主体とする積層フィルムであれば、特に限定はされず、いずれも使用できる。これらの中から、包装する内容物の種類や充填後の加熱処理の有無など使用条件に応じて適するものを自由に選択して使用することができる。
【００３３】
上記の本発明において、本発明のパウチの製造に用いる積層フィルムは、外側から、外層、中間層（必要に応じて）、最内層とを順次積層する積層フィルムを使用することができる。
上記の最内層として使用するヒートシール性を有する樹脂としては、熱によって溶融し相互に融着し得るものであればよく、たとえば、低密度ポリエチレン、中密度ポリエチレン、高密度ポリエチレン、直鎖状（線状）低密度ポリエチレン、ポリプロピレン、エチレンー酢酸ビニル共重合体、アイオノマー樹脂、エチレンーアクリル酸共重合体、エチレンーアクリル酸メチル共重合体、エチレンーメタクリル酸共重合体、エチレンープロピレン共重合体等の樹脂の一種ないしそれ以上からなる樹脂ないしはこれらをフィルム化したシートを使用することができ、その厚さとしては１３〜１８０μｍ、好ましくは１５〜１３０μｍが適当である。
【００３４】
また、本発明のパウチの製造に用いる積層フィルムを構成する外層として使用する合成樹脂製のフィルムとしては、パウチを構成する基本素材となることから、機械的、物理的、化学的等において優れた性質を有する合成樹脂を用いることができ、たとえば、ポリエステル系、ポリアミド系、ポリプロピレン系、ポリカーボネート系、ポリアセタール系等の樹脂を用いることができる。また、前記外層として使用する合成樹脂製のフィルムは、前記合成樹脂製フィルムの内層側に一般的には印刷が施されることが多いために、前記外層として使用する合成樹脂製フィルムは印刷適性が求められ、２軸方向に延伸した延伸フィルムが好適である。このフィルムの厚さとしては基本素材としての強度、剛性などについて必要最低限に保持され得る厚さであればよく、９〜２５μｍ程度が適当である。また、前記の合成樹脂フィルムは、必要に応じてポリ塩化ビニリデンが塗工されたフィルムやアルミニウムや酸化珪素、酸化アルミニウム、酸化インジウム、酸化錫、酸化ジルコニウム等の無機物の蒸着層が形成されたフィルムとしてバリアー性を有する構成としてもよい。また、必要に応じて合成紙、不織布、紙、セロハン等も適宜使用できる。
【００３５】
印刷絵柄層は、文字、図形、記号、模様、その他等からなる所望の印刷模様を任意の色数のカラーインキによって外層のいずれかの面に多色印刷されて形成される。
印刷絵柄層を形成する面は、包装袋の最外面に形成されることもあるが、裏刷りと称して最外面に使用される外層の裏面に印刷される方が、好ましい。これは、裏刷りの方が、印刷絵柄層を保護し、かつ表面から見た絵柄の印刷を美しく、光沢のあるものとする効果を有しているためである。
印刷絵柄層は、例えば、グラビア印刷、オフセット印刷、凸版印刷、スクリーン印刷、転写印刷、フレキソ印刷、その他等の印刷方式を使用し、上記の外層のいずれかの面に印刷して形成することができる。
【００３６】
さらに、本発明において、パウチの前記のシーラント層と前記の外層の間に中間層を設けてもよく、前記の中間層は通常前記のシーラント層と前記の外層だけではパウチとしての機能を十分に果たすことができない場合等に設けられる。前記の中間層の機能としては、気体遮断性、機械的強靱性、耐屈曲性、耐突き刺し性、耐衝撃性、耐磨耗性、耐寒性、耐熱性、耐薬品性等であり、パウチとして要求されるこれらの最終的な機能を中間層を設けることで達成するものである。該中間層として用いられる基材としては、たとえば、アルミニウム、鉄、銅、錫等の金属箔、あるいは、ポリエチレンテレフタレート、ポリアミド、ポリエチレン、ポリプロピレン等のポリオレフィン、ポリ塩化ビニル、ポリカーボネート、ポリビニルアルコール、エチレンープロピレン共重合体、エチレンー酢酸ビニル共重合体ケン化物等のフィルムあるいはこれらにポリ塩化ビニリデンを塗工したフィルムないしはアルミニウムや酸化珪素、酸化アルミニウム、酸化インジウム、酸化錫、酸化ジルコニウム等の無機物の蒸着を施したフィルムあるいはポリ塩化ビニリデン等のフィルム、あるいは、紙、セロハン、合成紙などを用いることができる。また、これら基材の一種ないしそれ以上を組み合わせて使用することができる。尚、上記基材の厚さとしては、パウチとして要求される機能を満たすことができればよいのであって、必要に応じて適宜に選ぶことができる。
【００３７】
本発明において、上記の各種の樹脂のフィルムないしシートとしては、例えば、上記の各種の樹脂の１種ないしそれ以上を使用し、押し出し法、キャスト成形法、Ｔダイ法、切削法、インフレーション法、その他等の製膜化法を用いることができる。
【００３８】
なお、上記の各種の樹脂の１種ないしそれ以上を使用し、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等を添加することができ、その添加量としては、極く微量から数十％まで、その目的に応じて、任意に添加することができる。上記において、一般的な添加剤としては、例えば、滑剤、架橋剤、酸化防止剤、紫外線吸収剤、光安定剤、充填剤、補強剤、帯電防止剤、顔料、その他等を使用することができ、更には、改質用樹脂等も使用することができる。
【００３９】
上記の基材フィルム層、中間層、およびシーラント層の各層を積層させる方法として、例えば、ウエットラミネーション法、ドライラミネーション法、無溶剤ラミネーション法、押し出しラミネーション法、共押し出しラミネーション法、インフレーション法、その他の方法等で行うことができる。
具体的には、本発明においては、ラミネート用接着剤層等を介して積層するドライラミネート積層方式、あるいは、アンカ−コート剤層、溶融押出樹脂層等を介して積層する溶融押出積層方式等を用いて積層材を製造することができる。
【００４０】
上記のドライラミネート積層方式において、ラミネート用接着剤層を構成する接着剤としては、例えば、ポリ酢酸ビニル系接着剤、アクリル酸のエチル、ブチル、２ーエチルヘキシルエステル等のホモポリマー、あるいは、これらとメタクリル酸メチル、アクリロニトリル、スチレン等との共重合体等からなるポリアクリル酸エステル系接着剤、シアノアクリレート系接着剤、エチレンと酢酸ビニル、アクリル酸エチル、アクリル酸、メタクリル酸等のモノマーとの共重合体等からなるエチレン共重合体系接着剤、セルロース系接着剤、ポリエステル系接着剤、ポリアミド系接着剤、ポリイミド系接着剤、尿素樹脂またはメラミン樹脂等からなるアミノ樹脂系接着剤、フェノール樹脂系接着剤、エポキシ系接着剤、ポリウレタン系接着剤、反応型（メタ）アクリル系接着剤、クロロプレンゴム、ニトリルゴム、スチレンーブタジエンゴム等からなるゴム系接着剤、シリコーン系接着剤、アルカリ金属シリケート、低融点ガラス等からなる無機系接着剤、その他等の接着剤を使用することができる。上記の接着剤の組成系は、水性型、溶液型、エマルジョン型、分散型等のいずれの組成物形態でもよく、また、その性状は、フィルム・シート状、粉末状、固形状等のいずれの形態でもよく、更に、接着機構については、化学反応型、溶剤揮発型、熱溶融型、熱圧型等のいずれの形態でもよいものである。
そして、上記の接着剤は、例えば、ロールコート法、グラビアロールコート法、キスコート法、その他等のコート法、あるいは、印刷法等によって施すことができ、そのコーティング量としては、０．１〜１０ｇ／ｍ2（乾燥状態）位が望ましい。なお、本発明において、ドライラミネート積層方式による積層を行う場合には、その積層表面に、予め、コロナ放電処理、オゾン処理、あるいは、プラズマ放電処理等の表面改質前処理を任意に施すことができる。
【００４１】
また、上記の溶融押出積層方式における溶融押出樹脂層としては、例えば、ポリエチレン系樹脂、ポリプロピレン系樹脂、酸変性ポリエチレン系樹脂、酸変性ポリプロピレン系樹脂、エチレンーアクリル酸またはメタクリル酸共重合体、サーリン系樹脂、エチレン‐酢酸ビニル共重合体、ポリ酢酸ビニル系樹脂、エチレン‐アクリル酸エステルまたはメタクリル酸エステル共重合体、ポリスチレン系樹脂、ポリ塩化ビニル系樹脂、その他等の熱可塑性樹脂の１種ないし２種以上を使用することができる。なお、上記の溶融押出積層方式において、より強固な接着強度を得るために、例えば、アンカーコート剤等のアンカーコート剤層を介して、積層することができる。上記のアンカーコート剤としては、例えば、アルキルチタネート等の有機チタン系、イソシアネート系、ポリエチレンイミン系、ポリプタジエン系、その他等の水性ないし油性の各種のアンカーコート剤を使用することができる。上記のアンカーコート剤は、例えば、ロールコート、グラビアロールコート、キスコート、その他等のコーティング法を用いてコーティングすることができ、そのコーティング量としては、０．１〜５ｇ／ｍ2（乾燥状態）位が望ましい。而して、本発明においては、上記の積層を行う際に、必要ならば、例えば、その積層する基材の表面に、コロナ処理、オゾン処理、フレーム処理等の前処理を任意に施すことができる。
【００４２】
本発明においては、上記のように各層を接着層を介して積層して製造した積層フィルムを使用し、そのシーラント層の面を内面にして配置し、次いでその重なり部分の両側端部、下端部等において、シーラント層を介してヒートシールして、サイドシール部、底部シール部を形成すると共にその上端辺に開口部を形成して、本発明にかかるパウチを製造することができる。
そして、その製袋方法において、ヒートシールの方法としては、例えば、バーシール、回転ロールシール、ベルトシール、インパルスシール、高周波シール、超音波シール等の方法で行うことができる。
尚、パウチ１００の上部ヒートシール部４は、内容物の充填前は未シールの開口部とし、ここから内容物を充填した後、ヒートシールして密封するものである。
【００４３】
本発明において、上記で所定位置をヒートシールして製袋した本発明にかかるパウチについて、その上端部に設けた開口部から内容物を充填し、次いで、その上端部の開口部をヒートシール等により密閉することによって、本発明にかかるパウチを使用した包装製品を製造することができるものである。
そして、本発明にかかるパウチを使用して例えば、飲食品、医薬品、試薬品、化成品、化粧品、雑貨品、その他等の種々の物品を充填包装する製造した包装製品は、保香性、酸素ガス、水蒸気等のバリア性、印刷適性、強度、剛性、耐衝撃性、耐突き刺し性、ヒートシール性、その内容物の充填包装適性、保存適性等に優れ、当該パウチを開封する際、開封用切れ目線方向に沿って、スムーズで確実に手指で開封することが可能であり、更に、粘度の高い内容物でも注出口部への流動および注出口部からの注出を容易に行える保形性に優れた注出口部であり、安全かつ容易に最後まで取り出すことができるという使用適性に優れ、特に、熱プレス成形部の周辺に皺が発生せず、パウチに予め印刷した印刷絵柄を損傷することなく、外観上優れ、注出口部から内容物をスムーズに、かつ清潔に取り出すことが可能であり、生産性に優れるパウチを製造できる。
【実施例】
【００４４】
次に、実施例により本発明を更に詳述する。
〔熱プレス機〕
図３に示すように、熱プレス機は、雄型１３と、雌型１４と、弾性体２１として雄型１３に付勢されたバネ１６を設けた押圧用部材１５と、弾性体２１として雌型１４に付勢されたバネ１６を設けた押圧用部材１５とを具備する。
雄型１３は、楕円形状の凸部が形成されおり、雌型１４は、これに相対向する受け面となる凹部が形成されており、両型はいずれもアルミニウム製である。
なお、雄型１３の凸部の高さｈ１は、８．５ｍｍとし、雌型１４の凹部の高さｈ２は、８．５ｍｍとした。
雄型１３側の押圧用部材１５としては、厚さ２．５ｍｍの金属（ＳＵＳ）から構成され、雄型１３が進入するための貫通孔として、雄型の外枠から８ｍｍ程度広い寸法の貫通孔をくり貫いた押圧用部材１５を使用した。
また、雌型１４側の押圧用部材１５は、凹部の両側に、厚さ２．５ｍｍ、長さ、６０ｍｍ、幅、２０ｍｍの押圧用部材１５を夫々使用した。
また、弾性体を構成するバネは、バネ定数が５００Ｎ／ｍ、バネの長さが２５mmのものを使用した。
また、雄型１３から押圧用部材１５までの距離ｈ３は、１０ｍｍとし、バネに外部からの応力を受けていない状態において、押圧用部材１５の位置が、雄型１３の下端部より突出する位置となるように設定した。
なお、雄型１３と雌型１４との近接する際のストロークを設定するために必要なストッパー１７として、厚み１３．５ｍｍ厚のアルミニウム製の駒を使用した。
【００４５】
〔被加工部材〕
被加工材として、外側から厚さ２５μｍの二軸延伸ナイロンフィルムと、厚さ１３０μｍの線状低密度ポリエチレンフィルムとを２液硬化型のウレタン系接着剤を用いて（塗布量：約４ｇ／ｍ2）ドライラミネーション法により貼り合わせ、２層からなる積層フィルムを作製し、これを使用した。
【００４６】
〔熱プレス成形部のある積層フィルムの製造〕
上記の熱プレス機３０を成形機として用い、被加工部材として上記で得られた積層フィルム２０を用いて、熱プレス成形部のある積層フィルムを製造する方法について説明すると、まず、積層フィルム２０の熱プレス成形する部位をヒーター１９で加熱後、前記の加熱された積層フィルム２０を搬送し、次いで、雄型１３と雌型１４の金型を配置し、積層フィルム２０の熱プレス成形する部位を雄型１３と雌型１４の間に挿入し、雄型１３及び雌型１４に各々、付設されるバネ１６を設けた押圧用部材１５によって、熱プレス成形部の周辺を軽く保持した状態で、雄型１３を雌型１４へ進入して、雄型１３と雌型１４とが嵌合する位置まで低く縮み、ストッパー１７によって停止した位置で、前記の熱プレス成形する部位を雄型１３と雌型１４を嵌合して熱プレス成形した。なお、前記の熱プレス成形時において、積層フィルム２０からの応力は、３６ｋN／m2であった。
その後、雄型１３に付勢させるバネ１６と、雌型１４に付勢させるバネ１６によって、雄型１３と雌型１４を離反して熱プレス成形部Ｓを取り出した結果、熱プレス成形のショット数、毎分５０〜６０ショットで熱プレス成形部Ｓを形成した積層フィルムを製造しても、熱プレス成形部Ｓの周辺に皺を発生せず、また、熱プレス成形後に熱プレス成形部Ｓを雄型１３と雌型１４に引っ掛かることなく取り出すことができ、従来に比べて熱プレス成形の生産性を向上させることができた。
【００４７】
次にこの積層フィルムを使用し、胴部に図１に示すような注出口部６を有し、前後２面の壁面フィルム５の両側端縁部を胴部シール型でヒートシールして胴部シール部３が形成されており、底部１に底材フィルムのシーラント層を外側に折り曲げてなるガセット形式で形成され、前後２面の壁面フィルムの内側に折り込まれた底材フィルムの両側下端近傍に、半円形の切り欠き部が設けられ、舟底形の底部シール型でヒートシールされて底部ヒートシール部２が形成され、その本体部分がスタンディングパウチ形態（幅１３０ｍｍ、高さ２３５ｍｍ）に製袋した。
図１に示すような注出口部６は、その上部のコーナー部に形成され、斜め上方に向く注出口部であり、両側の切り欠き部のトリミングにより突出する形状を有し、その外縁部が、注出口部シール型でヒートシールされて注出口部６が形成されている。
更に、この積層フイルムに対し、包装袋になったときに注出口部から斜め下方向の底部までの予定位置に、熱プレス成形により熱プレス成形部を形成した。熱プレス成形部Ｓは、高さ方向の断面が台形をなすように形成されおり、斜め下方向に向かって徐々に幅と高さが小さくなるように形成した。
なお、熱プレス成形により熱プレス成形部Ｓの深さは、最高部で６ｍｍであった。このことによって、従来と比較して、深く成形することができるため、開口部より内容物を注出する際、スムーズに内容物を取り出すことができた。
【００４８】
この注出口部の先端部近傍の開封位置には、手で簡単に開封できる開封手段として、平行な５本の開封用切れ目線１１から構成されている。なお、図示しないが、上記の開封手段としては、平行な複数の開封用切れ目線１１とこれに交差するハーフカット線と組み合わせて構成されてもよい。
このパウチの先端部近傍の開封位置に、発振波長１０．６μｍの炭酸ガスレーザー（米国コヒーレント社製、ＤＩＡＭＯＮＤ  Ｇー５０、定格出力５０Ｗ）及びガルバノスキャニングモジュール（米国ジェネラルスキャニング社製）を使用して、図３（ａ）に示すような５本の開封用切れ目線１１を平行に１ｍｍ間隔で形成した。
なお、レーザー加工条件は、発振周波数：３０００Ｈｚ、ＤＵＴＹ：３０％、走査速度：３０００ｍｍ／秒で行った。
しかる後、未シールの上部シール部より内容物として液体洗剤（５００ｍｌ）を充填後、上部シール部４をシールして密封し、易開封性のパウチ１００を作製した。
【００４９】
上記で得られたパウチ１００は、開封する際、確実に正しい位置で容易に手指で開封することが可能であり、内容物を取り出す際、パウチを傾けると、熱プレス成形部により漏斗状に開いた注出口部は、深く成形されており、保形性もよく、また、注出口部の周辺に皺がないため、外観上優れ、注出の途中で注出口部が閉塞するようなこともなく、最後まで安全かつ容易に内容物を取り出すことができた。
また、上記のパウチ本体がスタンディングパウチ形式に製袋されているため、自立性があり、取り扱いやすく、外観にも優れるものであった。
【産業上の利用可能性】
【００５０】
本発明のパウチの製造方法の用途は、液状などの流動性を有する内容物を充填包装するためのパウチの製造方法であって、例えば、飲食品、医薬品、試薬品、化成品、化粧品、雑貨品、その他等の種々の物品を充填包装するためのパウチの製造方法であり、特に制限は無い。
【図面の簡単な説明】
【００５１】
【図１】本発明に係るパウチの第１実施例の構成を示す正面図である。
【図２】図１に示したパウチの壁面フィルムに設けた熱プレス成形部の幅方向の断面形状の一例を示す拡大断面図であり、（イ）一方（前面）の壁面フィルムのみに熱プレス成形部を設けた場合のＡ−Ａ線における拡大断面図、（ロ）一方（前面）の壁面フィルムのみに熱プレス成形部を設けた場合のＢ−Ｂ線における拡大断面図、（ハ）前後両面の壁面フィルムに、対称形に熱プレス成形部を設けた場合のＡ−Ａ線における拡大断面図、（ニ）前後両面の壁面フィルムに、対称形に熱プレス成形部を設けた場合のＢ−Ｂ線における拡大断面図であり、（ホ）前後両面の壁面フィルムに、対称形に多段形状の熱プレス成形部を設けた場合のＡ−Ａ線における拡大断面図である。
【図３】（ａ）製袋前の積層フィルムに熱プレス成形部を成形する方法を説明する概念図であり、（ｂ）実施例に係る熱プレス成形型を示す説明図である。
【図４】（ａ）従来の熱プレス成形型を示す概念図であり、（ｂ）弾性体としてゴムを使用した熱プレス成形型を示す概念図である。
【図５】熱プレス成形部の周辺部に皺が発生したパウチを説明する概念図である。
【符号の説明】
【００５２】
１      底部
２      底部ヒートシール部
３      胴部ヒートシール部
４      上部ヒートシール部
５      壁面フィルム
６      注出口部
７ａ、７ｂ      切り欠き部
８      摘み部
９      ノッチ
１１    開封用切れ目線（ハーフカット線）
１２    皺
１３    雄型（金型）
１４    雌型（金型）
１５    押圧用部材
１６    バネ
１７    ストッパー
１９    ヒーター
２０    積層フィルム
２１    弾性体
２２    ゴム
２３    凹部
３０    熱プレス機
３３    凸部
Ｓ      熱プレス成形部
Ｓ１    注出口部の熱プレス成形部
Ｓ２    中間部の熱プレス成形部
Ｓ３    下部の熱プレス成形部
１００  本発明に係るパウチ
【図１】
0004580832.tif 000002
【図２】
0004580832.tif 000003
【図３】
0004580832.tif 000004
【図４】
0004580832.tif 000005
【図５】
0004580832.tif 000006